( 여기 서 , p / q = 0 . 9 , p + q ≒ 45 ) 로 표시 되 는 양쪽 말단 에 α - 불포화 결합 을 갖 는 퍼플 루오 로 폴리에테르 50 g , m - 크실렌 헥사 플 루오 라이드 70 g , 염화백금산 / 비닐 실록 산 착체 의 톨루엔 용액 0 . 0442 g ( Pt 단체 로서 1 . 1 × 10 - 7 몰 을 함유 ) 을 넣 어 90 ℃ 로 가열 교반 하 였 다 . 하 기 에 나타낸 H 4 Q 49 . 3 g 을 적하 하 여 90 ℃ 에서 3 시간 숙성 하 고 , 1 H - NMR 로 원료 의 알릴기 가 소실 된 것 을 확인 한 후 , 용제 나 과잉 의 H 4 Q 를 감압 증류 제거 한 후 , 활성탄 처리 를 행하 여 무색 투명 한 액체 퍼플 루오 로 폴리에테르 46 . 4 g 을 얻 었 다 .